Mélange maître urée comprenant au moins un élastomère, une charge organique ou inorganique, de l’eau et un composé urée de formule générale (R1, R2)N-CO-[(NR5)-R6-(NR7)-CO] n -N(R3, R4) dans laquelle chaque radical R1, R2, R3 et R4 est choisi indépendamment dans le groupe constitué par un atome d'hydrogène, un radical alkyle ayant de 1 à 20 atomes de carbone, un radical cycloalkyle ayant de 5 à 24 atomes de carbone, un radical aryle ayant de 6 à 30 atomes de carbone et un radical aralkyle ayant de 7 à 25 atomes de carbone, les radicaux R2 et R3 pouvant former ensemble un cycle, chaque radical R1, R2, R3 et R4 étant éventuellement interrompu par un ou plusieurs hétéroatomes et/ou substitué, le radical R6 étant un radical hydrocarboné bivalent, préférentiellement étant un radical méthylphényle bivalent, et n étant un entier égal à 0 ou 1, le ratio massique eau sur charge organique ou inorganique dans ledit mélange maître étant inférieur ou égal à 2, ledit mélange maître ne comprenant pas de système de réticulation de l’élastomère. Mélange maître urée selon la revendication 1 dans lequel le ratio massique eau/charge est inférieur ou égal à 1. Mélange maître urée selon l’une quelconque des revendications précédentes comprenant également un plastifiant, préférentiellement choisi parmi les résines à base de C5, les résines à base de C9, les huiles procédé, l’acide stéarique, la colophane et les mélanges de ces composés, de préférence choisi parmi l’acide stéarique, la colophane et les mélanges de ces composés. Mélange maître urée selon l’une quelconque des revendications précédentes, dans laquelle au moins un radical R2 ou R4 est un radical aryle ayant de 6 à 8 atomes de carbone, préférentiellement un radical phényle. Mélange maître urée selon l’une quelconque des revendications 1 à 3, dans laquelle le composé urée ne comprend pas de noyau aromatique. Mélange maître urée selon l’une quelconque des revendications 1 à 3 dans laquelle le composé urée est choisi parmi les composés urée, N, N’-diméthylurée, éthylèneurée, N-phénylurée, 1,3-diphénylurée, de manière préférée choisi parmi les composés urée, N, N’-diméthylurée, N-phénylurée, 1,3-diphénylurée et de manière très préférée choisi parmi les composés urée et N, N’-diméthylurée. Mélange maître urée selon l’une quelconque des revendications précédentes dans lequel la teneur en composé urée va de 20 à 150 pce, de manière préférée de 30 à 140 pce, de manière très préférée de 80 à 120 pce. Mélange maître urée selon l’une quelconque des revendications précédentes dans lequel la teneur en eau va de 3 à 50 pce, de préférence de 5 à 30 pce. Mélange maître urée selon l’une quelconque des revendications précédentes dans lequel la teneur en charge organique ou inorganique va de 5 à 80 pce, préférentiellement de 10 à 75 pce. Mélange maître urée selon l’une quelconque des revendications précédentes dans lequel la charge organique ou inorganique est choisie dans le groupe constitué par le noir de carbone, la silice, l'alumine, la craie, l’argile, la bentonite, le talc, le kaolin et leurs mélanges. Mélange maître urée selon l’une quelconque des revendications précédentes ne comprenant pas de soufre ou en comprenant moins de 0,5 pce. Mélange maître urée selon l’une quelconque des revendications précédentes dans lequel l’élastomère est un élastomère diénique, de préférence un élastomère diénique essentiellement insaturé, de manière préféré choisi dans le groupe constitué par les polybutadiènes, le caoutchouc naturel, les polyisoprènes de synthèse, les copolymères de butadiène, les copolymères d'isoprène, et les mélanges de ces élastomères, et de manière très préférée choisi dans le groupe constitué par le caoutchouc naturel, les polyisoprènes de synthèse, les copolymères de butadiène-styrène et les mélanges de ces élastomères. Composition de caoutchouc à base d’au moins un élastomère, une charge renforçante, un système de réticulation, de 1 à 30 parties en poids pour cent parties en poids d’élastomère, pce, de résine époxyde et de 1 à 15 pce d’un composé urée introduit sous forme d’un mélange maître urée selon l’une quelconque des revendications précédentes. Procédé de fabrication d’une composition de caoutchouc selon la revendication précédente comprenant une étape d’incorporation d’un composé urée dans la composition de caoutchouc au moyen d’un mélange maître selon l’une quelconque des revendications 1 à 12.